(57)【要約】【課題】親水性、耐アルカリ性、耐酸化劣化性、耐熱性に優れ、電池製造時の歩留まりが高く、高容量で出力特性と寿命特性に優れた電池用セパレータを提供することを課題とする。【解決手段】ジカルボン酸成分の６０モル％以上が芳香族カルボン酸成分であるジカルボン酸成分とジアミン成分の６０モル％以上が炭素数６〜１２の脂肪族アルキレンジアミンであるジアミン成分とから合成される、耐酸化性に優れた半芳香族ポリアミド繊維と、高い機械的強度を有するポリパラフェニレンベンゾビスオキサゾール繊維とを含有した不織布からなる電池用セパレータ。【選択図】  なし【特許請求の範囲】
【請求項１】
ジカルボン酸成分の６０モル％以上が芳香族カルボン酸成分であるジカルボン酸成分とジアミン成分の６０モル％以上が炭素数６〜１２の脂肪族アルキレンジアミンであるジアミン成分とから縮重合される半芳香族ポリアミド繊維と、ポリパラフェニレンベンゾビスオキサゾール繊維とを含有した不織布からなる電池用セパレータ。
【請求項２】
半芳香族ポリアミド繊維の含有量が不織布の３０〜９０質量％であることを特徴とする請求項１記載の電池用セパレータ。
【請求項３】
ポリパラフェニレンベンゾビスオキサゾール繊維の含有量が不織布の３〜１０質量％であることを特徴とする請求項１または２記載の電池用セパレータ。
【請求項４】
さらにバインダー繊維を含有する請求項１〜３のいずれか記載の電池用セパレータ。
【請求項５】
バインダー繊維が少なくともエチレンビニルアルコール共重合体繊維、エチレンビニルアルコール共重合体を含む複合繊維、ポリオレフィン系芯鞘型熱融着繊維の１種である請求項４記載の電池用セパレータ。
【請求項６】
バインダー繊維の含有量が不織布の５〜２０質量％に調整されることを特徴とする請求項４または５記載の電池用セパレータ。
【請求項７】
９０℃、比重１．３０のＫＯＨ水溶液での耐アルカリ性試験で、該電池用セパレータの３０日経過後の重量減量率が１０％以下であることを特徴とする請求項１〜６のいずれか記載の電池用セパレ−タ。
【発明の詳細な説明】
【技術分野】
【０００１】
本発明は、ニッケル−カドミウム電池、ニッケル−亜鉛電池、ニッケル−水素電池、等のアルカリ二次電池に好適に使用できるアルカリ電池用セパレータに関する。さらに詳しくは、急速充電と大電流放電が可能で、寿命特性に優れたアルカリ電池用セパレータに関する。
【背景技術】
【０００２】
アルカリ二次電池は、充放電特性、過充放電特性に優れ、長寿命で繰り返し使用できるため、携帯電話、パソコン、オーディオ等の小型電子機器の他に、最近ではハイブリッド自動車、電動自転車等の大型機器にも広く使用されている。小型電子機器用途および大型機器用途のどちらにおいても、アルカリ二次電池の高容量化、小型化、軽量化、使用可能な温度領域の拡大化等が求められている。アルカリ二次電池用セパレータの役割としては、正極と負極の分離、短絡防止、電解液の保持、また、電極反応により生じるガスの透過などが挙げられる。
【０００３】
アルカリ二次電池用セパレータとしては、ポリオレフィン繊維の不織布、ポリアミド繊維の不織布が知られている。
【０００４】
ポリオレフィン繊維は耐アルカリ性、耐酸化劣化性には優れているものの、親水性に劣るため、ポリオレフィン繊維に親水性を付与しなければならない。親水性付与方法としては、熱濃硫酸、発煙硫酸、またはクロル硫酸で処理してスルホン化する方法、フッ素を含む反応ガスで処理する方法、アクリル酸、メタクリル酸等の親水基を有する基をグラフト重合させる方法など多くの方法が提案されている（例えば、特許文献１〜３）。しかし、これらの親水性付与方法は高価な上、親水性を長期間維持できない、繊維が劣化するといった問題があった。
【０００５】
ポリアミド繊維、特にナイロン６やナイロン６６等の脂肪族ポリアミド繊維からなる不織布は、繊維自身が耐アルカリ性および親水性に優れていることから、スルホン化処理、フッ素処理、グラフト重合処理を行わなくても、電解液の保液性が良好であり、放電容量も大きい利点を有している。しかし、高温における耐酸化劣化性に劣り、アルカリ二次電池の充電時に発生する酸素ガスによって酸化劣化するという欠点があるため、６０〜１３０℃といった高温環境でアルカリ二次電池が使用された場合、電池の性能低下が著しいという問題があった。
【０００６】
親水性および耐酸化劣化性を併せ持った繊維を使用した電池用セパレータとして、芳香族ポリアミドまたは全芳香族ポリアミドからなる不織布を用いたものも提案されている（例えば、特許文献４〜６）。しかし、芳香族ポリアミドまたは全芳香族ポリアミドは、耐熱性が高いために該繊維のみからなる不織布はそれ自身の接着性が低く、不織布強度に問題があった。また、一般の熱可塑性バインダー繊維との接着性も低く、やはり不織布強度に問題があった。接着性を高めるために樹脂接着を行う方法もあるが、電池用セパレータとして使用すると接着樹脂が電池の電解液に溶出する問題点があった。また、芳香族ポリアミドまたは全芳香族ポリアミドは、高温での耐アルカリ性が悪く、分解性生成物が電池特性に悪影響を及ぼしたり、電池セパレータとして、活物質の移動防止性能が低下する為、寿命特性に影響を及ぼしたりすることがあった。
【０００７】
接着性の問題を改良したポリアミド繊維としては、半芳香族ポリアミド繊維がある。半芳香族ポリアミド繊維である芳香族ジアミンと脂肪族ジカルボン酸とからなるＭＸＤ−６繊維で構成される不織布を用いた電池用セパレータは、高温での耐酸化劣化性に劣り、充電時に発生する酸素ガスによって酸化されて劣化する場合があった。
【０００８】
これに対し、脂肪族ジアミンと芳香族ジカルボン酸とからなる半芳香族ポリアミド繊維が、親水性、耐アルカリ性、耐酸化劣化性を併せ持つ繊維として、電池用セパレータに好適に用いることができる（例えば、特許文献７および８）。しかし、該半芳香族ポリアミド繊維は、繊維の機械的強度が脂肪族ポリアミド繊維、全芳香族ポリアミド繊維等と比較して小さいという欠点がある。
【０００９】
近年、アルカリ二次電池の小型化、高容量化、高出力化が進んでおり、電極の活物質量を増やす必要がある。このため、電池内部における電池用セパレータの占有体積を少なくする必要があり、電池用セパレータの薄膜化が進んでいる。また、電極と電池用セパレータの密着性が高い電池構造となっている。上述の脂肪族ジアミンと芳香族ジカルボン酸とからなる半芳香族ポリアミド繊維を用いた厚みの薄い不織布を電池用セパレータとして用いた場合、電極板のバリがセパレータを突き抜けて短絡したり、電極板の端部とセパレータが接している部分でセパレータが断裂したりすることがあり、アルカリ二次電池製造の歩留まりが低下するという問題があった。
【００１０】
これに対して、熱可塑性樹脂短繊維と、ポリパラフェニレンベンゾビスオキサゾール繊維または、そのパルプ状物と、熱融着繊維とが相互に三次元的に交絡され、かつこれらの繊維が上記熱融着繊維の一部または全部を溶融させることを特徴とする電池セパレータ用湿式不織布を好適に用いることができる（例えば、特許文献９）。しかし、水流を衝突させて前記繊維を三次元的に交絡させた場合、比較的大きな貫通孔が開いてしまい、活物質の移動防止性能が低下する為、目付を下げて、高容量化を図ることができないという問題や、高出力化と長寿命が達成できないという問題点があった。
【特許文献１】特開平５６−３９７３号公報
【特許文献２】特開昭５８−１７５２５６号公報
【特許文献３】特開平１−１３２０４２号公報
【特許文献４】特開平５−２８３０５４号公報
【特許文献５】特開昭５３−５８６３６号公報
【特許文献６】特開昭５８−１４７９５６号公報
【特許文献７】特開平９−２５９８５６号公報
【特許文献８】特開２００２−１５１０４１号公報
【特許文献９】特開２００２−１５１０４３号公報
【発明の開示】
【発明が解決しようとする課題】
【００１１】
本発明の課題は、親水性、耐アルカリ性、耐酸化劣化性、耐熱性に優れ、電池製造時の歩留まりが高く、高容量で出力特性と寿命特性に優れた電池用セパレータを提供することにある。
【課題を解決するための手段】
【００１２】
本発明者らは、上記課題を解決するために鋭意研究した結果、
（１）ジカルボン酸成分の６０モル％以上が芳香族カルボン酸成分であるジカルボン酸成分とジアミン成分の６０モル％以上が炭素数６〜１２の脂肪族アルキレンジアミンであるジアミン成分とから合成される半芳香族ポリアミド繊維と、ポリパラフェニレンベンゾビスオキサゾール繊維とを含有した不織布からなる電池用セパレータ、
（２）半芳香族ポリアミド繊維の含有量が不織布の３０〜９０質量％であることを特徴とする上記（１）記載の電池用セパレータ、
（３）ポリパラフェニレンベンゾビスオキサゾール繊維が不織布の３〜１０質量％であることを特徴とする上記（１）または（２）記載の電池用セパレータ、
（４）さらにバインダー繊維を含有する上記（１）〜（３）のいずれか記載の電池用セパレータ、
（５）バインダー繊維が少なくともエチレンビニルアルコール共重合体繊維、エチレンビニルアルコール共重合体を含む複合繊維、ポリオレフィン系芯鞘型熱融着繊維の１種である上記（４）記載の電池用セパレータ、
（６）バインダー繊維の含有量が不織布の５〜２０質量％に調整されることを特徴とする上記（４）または（５）記載の電池用セパレータ、
（７）９０℃、比重１．３０のＫＯＨ水溶液での耐アルカリ性試験で、該電池用セパレータの１ヶ月経過後の重量減量率が１０％以下である上記（１）〜（６）のいずれか記載の電池セパレータ、
を見出した。
【００１３】
本発明の電池用セパレータ（１）は、耐アルカリ性と機械的強度に優れたポリパラフェニレンベンゾビスオキサゾール繊維と、耐熱性、耐酸化性等の化学的安定性、熱可塑性バインダーとの接着性に優れた半芳香族ポリアミド繊維と含有した不織布からなるので、電池製造時にセパレータの断裂や電極の短絡といった問題が生じることが無く、高容量の小型電池を製造することができる。
【００１４】
本発明の電池用セパレータ（２）は、半芳香族ポリアミド繊維の含有量が不織布の３０〜９０質量％であることが望ましい。半芳香族ポリアミド繊維の含有量が３０質量％よりも少なく、ポリパラフェニレンベンゾビスオキサゾール繊維の含有量が多い場合には、電池セパレータの電気抵抗が上がる為、電池の内部抵抗が上がり、出力特性が満足できなくなる。また、ポリパラフェニレンベンゾビスオキサゾール繊維の耐アルカリ性は、ポリオレフィン系繊維のそれよりも低く、酸化や加水分解を起こす為、寿命特性が低下する場合がある。逆に、半芳香族ポリアミド繊維の含有量が９０質量％より多くなると、半芳香族ポリアミド繊維の機械的強度が低いので、電池用セパレータの機械的強度が低下し、薄く、低坪量の不織布を電池用セパレータに用いた場合、電池製造時の歩留まりが悪化する。
【００１５】
本発明の電池セパレータ（３）は、ポリパラフェニレンベンゾビスオキサゾ−ル繊維の含有量が３〜１０質量％であることが望ましい。ポリパラフェニレンベンゾビスオキサゾ−ル繊維の含有量が３質量％より少ない場合、不織布の厚み方向の突き刺し強度が得られず、電池製造時に電極のバリ等により、不織布が貫通したり、切れが入ったり、引き裂かれたりする場合がある。逆に、１０質量％より多い場合、電池製造時にセパレータを所定長さで切断する際に、切れなかったり、繊維の切れ残りの毛羽が多発したりして、電池製造時に支障を来すことがある。
【００１６】
本発明の電池用セパレータにおいて、不織布の製造条件によっては、上記（４）記載の通り、さらにバインダー繊維を含有しても良い。特に、湿式法で不織布を製造する場合、湿紙の強度を向上させるためおよび電池セパレータの強度を向上させるために、上記（５）記載の通り、耐熱性に優れ、少量で融着効果を発現し、かつ電池特性への影響が少ないエチレンビニルアルコール共重合体繊維、エチレンビニルアルコール共重合体を含む複合繊維、ポリオレフィン系芯鞘型熱融着繊維の１種を用いることが好ましい。
【００１７】
本発明の電池セパレータ（６）は、バインダー繊維の含有量が不織布の２０質量％以下が好ましく、さらには、１０質量％以下が望ましい。バインダー繊維が２０質量％を越えると、１３０℃といった高温環境下では、バインダー繊維の溶解により内部抵抗が高くなり好ましくない。しかし、不織布の構成成分のうちバインダー繊維のみが強度の発現に大きく寄与する場合においては、５質量％未満ではセパレータの機械的強度が小さくなる。
【００１８】
本発明の電池用セパレータにおいて、９０℃、比重１．３０のＫＯＨ水溶液での耐アルカリ性試験で、該電池用セパレ−タの１ヶ月経過後の重量減量率が１０％以下であることが望ましい。該電池用セパレ−タの１ヶ月経過後の重量減量率が１０％を超える場合、分解生成物が電池特性に悪影響を及ぼすだけでなく、活物質の移動防止性能が保持できなくなる。
【発明の効果】
【００１９】
本発明の電池用セパレータは、耐アルカリ性、耐熱性、耐酸化劣化性、バインダー繊維との接着性に優れた半芳香族ポリアミド繊維と、機械的強度に優れたポリパラフェニレンベンゾビスオキサゾール繊維とを含有した不織布からなるので、本発明の電池用セパレータを用いたアルカリ二次電池は、製造時の歩留まりが高く、また高温でも安定に作動するという秀逸な効果をもたらす。
【発明を実施するための最良の形態】
【００２０】
以下、本発明の電池用セパレータについて、詳説する。
【００２１】
本発明の電池用セパレータ（１）は、半芳香族ポリアミド繊維とポリパラフェニレンベンゾビスオキサゾール繊維とを含有する不織布からなる。
【００２２】
本発明の電池用セパレータに係わる半芳香族ポリアミド繊維のポリアミドは、ジカルボン酸成分の６０モル％以上が芳香族ジカルボン酸であること、およびジアミン成分の６０モル％以上が炭素数６〜１２の脂肪族アルキレンジアミンである半芳香族ポリアミドを用いる。このポリアミドは、親水性、耐アルカリ性、耐酸化劣化性に優れている。
【００２３】
芳香族ジカルボン酸成分としては、セパレータの耐熱性、耐薬品性の点でテレフタル酸が最も好ましく、イソフタル酸、２，６−ナフタレンジカルボン酸、２，７−ナフタレンジカルボン酸、１，４−ナフタレンジカルボン酸、１，４−フェニレンジオキシジ酢酸、１，３−フェニレンジオキシジ酢酸、ジフェン酸、ジ安息香酸、４，４′−オキシジ安息香酸、ジフェニルメタン−４，４′−ジカルボン酸、ジフェニルスルホン−４，４′−ジカルボン酸、４，４′−ビフェニルジカルボン酸などの芳香族ジカルボン酸を１種類以上併用して使用することもできる。
【００２４】
ジカルボン酸として、芳香族ジカルボン酸の含有量は、ジカルボン酸成分の６０モル％以上であり、７５モル％以上であることが好ましい。なかでも不織布の強度、耐薬品性、耐熱性等の点でジカルボン酸成分が１００％の芳香族ジカルボン酸であることが好ましい。芳香族ジカルボン酸の含有率が６０モル％未満の場合には、得られる繊維の耐アルカリ性、耐酸化性、強度などの諸物性が低下するため好ましくない。
【００２５】
上記芳香族ジカルボン酸以外のジカルボン酸としてはマロン酸、ジメチルマロン酸、コハク酸、３，３−ジエチルコハク酸、グルタル酸、２，２−ジメチルグルタル酸、アジピン酸、２−メチルアジピン酸、トリメチルアジピン酸、ピメリン酸、アゼライン酸、セバシン酸、スベリン酸などの脂肪族ジカルボン酸；１，３−シクロペンタンジカルボン酸、１，４−シクロヘキサンジカルボン酸等の脂環式ジカルボン酸を挙げることができ、これらの酸は１種類のみならず２種類以上用いることができる。さらにトリメトリット酸、トリメシン酸、ピロメリット酸等の多価カルボン酸を繊維化・不織布化が容易な範囲内で含有させることもできる。
【００２６】
また、ジアミン成分の６０モル％以上は炭素数が６〜１２の脂肪族アルキレンジアミンで構成され、かかる脂肪族アルキレンジアミンとしては、１，６−ヘキサンジアミン、１，８−オクタンジアミン、１，９−ノナンジアミン、１，１０−デカンジアミン、１，１１−ウンデカンジアミン、１，１２−ドデカンジアミン、２−メチル−１，５−ペンタンジアミン、３−メチル−１，５−ペンタンジアミン、２，２，４−トリメチル−１，６−ヘキサンジアミン、２，４，４−トリメチル−１，６−ヘキサンジアミン、２−メチル−１，８−オクタンジアミン、５−メチル−１，９−ノナンジアミン等の直鎖または側鎖を有する脂肪族ジアミンなどを挙げることができる。
【００２７】
この脂肪族アルキレンジアミンの含有量は、ジアミン成分の６０モル％以上であるが、７５モル％以上、特に９０モル％以上であることが、耐熱性の点で好ましい。脂肪族ジアミン成分の含有率が６０モル％未満の場合には、得られる繊維の耐酸化性、強度などが低下する。なかでも耐熱性、耐加水分解性、耐薬品性の点で１，９−ノナンジアミン、１，９−ノナンジアミンと２−メチル−１，８−オクタンジアミンとの併用が好ましい。そして、ジアミン成分の６０〜１００モル％が１，９−ノナンジアミンおよび２−メチル−１，８−オクタンジアミンからなり、かつ１，９−ノナンジアミンと２−メチル−１，８−オクタンジアミンのモル比が４０：６０〜９９：１であることが好ましく、７０：３０〜９５：５であることがさらに好ましい。
【００２８】
また、本発明の電池用セパレータに係わるポリアミドは、その分子鎖の末端基の１０％以上が末端封止剤により封止されている必要があり、末端の４０％以上が封止されているのが好ましく、末端の７０％以上が封止されているのが更に好ましい。ポリアミドの末端を封止することにより、得られる電池用セパレータの機械的強度、耐アルカリ性、耐酸化劣化性等が優れたものとなる。末端封止剤としては、ポリアミド末端のアミノ基または、カルボキシル基との反応性を有する単官能性の化合物であれば、特に制限はないが、反応性および封止末端の安定性等の点からモノカルボン酸、モノアミンが好ましい。
【００２９】
本発明の電池用セパレータに係わるポリパラフェニレンベンゾビスオキサゾール繊維は、パラ系全芳香族ポリアミド繊維と比べて２倍の強度と弾性率を有し（強度３７ｃＮ／ｄｔｅｘ、弾性率１１５０〜１７２０ｃＮ／ｄｔｅｘ）、分解温度が、パラ系全芳香族ポリアミド繊維と比べて１００℃高い６５０℃を有している。また、耐アルカリ性もパラ系全芳香族ポリアミド繊維と比べて、格段に優れている。
【００３０】
本発明の電池用セパレータに係わる半芳香族ポリアミド繊維およびポリパラフェニレンベンゾビスオキサゾール繊維の繊維径は、耐ショート性、吸液性、保液性の点から、１．７ｄｔｅｘ以下が好ましく、更に好ましくは１ｄｔｅｘ以下が好ましく、通気性と電池セパレータ用不織布の硬さを阻害しない点から０．１ｄｔｅｘ以上が好ましい。
【００３１】
本発明の電池用セパレータにおいて、不織布の製造方法としては、繊維ウェブを形成し、繊維ウェブ内の繊維を接着・融着・絡合させる方法を用いることができる。得られた不織布は、そのまま使用しても良いし、複数枚からなる積層体として使用することもできる。繊維ウェブの製造方法としては、例えば、カード法、エアレイ法等の乾式法、抄紙法等の湿式法、スパンボンド法、メルトブロー法等がある。このうち、湿式法によって得られるウェブは、均質かつ緻密であり、電池用セパレータとして好適に用いることができる。湿式法は、繊維を水中に分散して均一な抄紙スラリーとし、この抄紙スラリーを円網、長網、傾斜式等のワイヤーの少なくとも１つを有する抄紙機を用いて、繊維ウェブを得る方法である。
【００３２】
繊維ウェブから不織布を製造する方法としては、水流交絡法、ニードルパンチ法、バインダー接着法等を使用することができる。
【００３３】
本発明の電池用セパレータ（４）および（５）に係わるバインダー繊維として、耐熱性と接着性に優れた繊維径が０．０１ｄｔｅｘ〜１．０ｄｔｅｘのエチレンビニルアルコール共重合体繊維、および／またはエチレンビニルアルコール共重合体を含む複合繊維、（例えば、芯がＰＰ成分で、鞘成分がエチレンビニルアルコール共重合体成分の芯鞘型複合繊維、或いは、その断面において、エチレンビニルアルコール共重合体とポリオレフィン重合体のうち一方の成分が、他方の成分の間に介在して少なくとも２個以上に分割されて、各々が繊維断面の構成単位となっており、隣接している各構成繊維の一部が繊維表面に露出している分割型複合繊維）、および／またはポリオレフィン系芯鞘型熱融着繊維（芯がＰＰ成分で、鞘成分がＰＥ成分、或いは芯がＰＰ成分で、鞘成分がＰＰ共重合体成分である）を使用することができる。これらのバインダー繊維は、主に湿式法で不織布を製造する場合に好適に用いられる。
【００３４】
バインダー繊維の含有量は、不織布の２０質量％以下が好ましく、さらには、１０質量％以下が望ましい。バインダー繊維が２０質量％を越えると、１３０℃といった高温環境下では、バインダー繊維の溶解により内部抵抗が高くなり好ましくない。しかし、不織布の構成成分のうちバインダー繊維のみが強度の発現に大きく寄与する場合、つまり、バインダー繊維以外の繊維の熱融着性が低い場合においては、５質量％未満ではセパレータの機械的強度が小さくなる。
【００３５】
本発明の電池セパレータ（７）に係わる９０℃、比重１．３０のＫＯＨ水溶液での耐アルカリ性試験で、該電池用セパレータの１ヶ月経過後の重量減量率が１０％以下であることが好ましい。更に好ましくは、１ヶ月経過後の重量減量率が５％以下である。電池セパレータの耐アルカリ性とは、電池の寿命特性に関係するものである。電池の高容量化、高出力化が求められている中、充放電サイクルによる電池内部の到達温度が一段と高まる傾向にあり、その際に起こる高温アルカリ水溶液中での電池セパレータの分解による劣化は、電池セパレータの保液性並びに、活物質或いは、カドミウムのデンドライド成長の保護膜としての機能を低下させる事になり、寿命特性の劣化を加速する要因となる。該電池用セパレ−タの１ヶ月経過後の重量減量率が１０％を越えた場合、該電池セパレータの機械的強度や保液性の低下、そして、細孔径の拡大が発生し、寿命特性の低下を招く事になる。
【００３６】
本発明の電池用セパレータにおいて、湿式法で不織布を製造する場合、ポリアミド繊維、ポリパラフェニレンベンゾビスオキサゾール繊維、バインダー繊維の繊維長としては、２〜２０ｍｍが好ましい。繊維長が２０ｍｍを超えた場合、湿式法では繊維の分散が難しくなり、地合不良等が発生し、良好な繊維ウェブの形成ができなくなるといった問題が生じる。一方、繊維長が２ｍｍ未満では、電池セパレータの機械的強度が小さくなる。
【００３７】
本発明の電池用セパレータにおいて、さらに親水性を向上させるために、親水化処理を施しても良い。親水化処理としては、コロナ放電処理、大気圧プラズマ処理、フッ素化処理、界面活性剤処理等を用いることができる。
【００３８】
コロナ放電処理は、高電圧発生機に接続した電極と、シリコンラバーなどでカバーした金属ロール間に適度の間隙を設け、高周波で数千〜数万Ｖの電圧をかけ、高圧コロナを発生させ、この間隔に上記の方法で得られた原布を適度な速度で走らせ、該原布面にコロナが生成したオゾン、あるいは、酸化窒素を反応させて、カルボキシル基、ヒドロキシル基、ペルオキシド基を生成させる事により、原布に対する電解液の親和性を向上させる表面改質法である。
【００３９】
大気圧プラズマ処理は、対向する電極の少なくとも一方の電極表面にポリイミド、雲母、セラミック、ガラス等の固体誘電体を配設した誘電体被覆電極を有するプラズマ反応装置に、ヘリウムおよびアルゴンと酸素から本質的になる気体組成物を導入し、大気圧下でプラズマ励起を行って、対向する電極の間に位置する原布表面を酸化およびエッチングして電解液親和性を向上させる表面改質法である。
【００４０】
フッ素処理は、窒素ガス、あるいはアルゴンガスなどで希釈したフッ素ガスと酸素ガス、二酸化炭素ガス、二酸化硫黄ガス等の一種類のガスとの混合ガスを原布に接触させて、表面にカルボキシル基、カルボニル基、水酸基を生成させて電解液親和性を向上させる表面改質法である。
【００４１】
界面活性剤処理としては、ノニオン系界面活性剤、例えば、ポリオキシエチレンアルキルエーテル、若しくはポリオキシエチレンアルキルフェノールエーテルなどの溶液中に原布を含浸するか、この溶液を塗布、若しくはスプレーするかした後、乾燥して、原布表面の電解液親和性を向上させる表面改質法である。
【実施例】
【００４２】
以下、本発明を実施例によりさらに詳細に説明するが、本発明は本実施例に限定されるものではない。なお、実施例中における、部、％は断りのない限り、すべて質量によるものである。
【００４３】
実施例１
ジカルボン酸成分の１００モル％がテレフタル酸、ジアミン成分の５０モル％が１，９−ノナンジアミン、残りの５０モル％のジアミン成分が２−メチル−１，８−オクタジアミンからなる繊度０．７ｄｔｅｘ、繊維長１０ｍｍの延伸半芳香族ポリアミド繊維（クラレ社製、融点２６５℃、軟化温度２００℃、引張強度３．７ｃＮ／ｄｔｅｘ）６５質量部と、ジカルボン酸成分の１００モル％がテレフタル酸、ジアミン成分の５０モル％が１，９−ノナンジアミン、残りの５０モル％のジアミン成分が２−メチル−１，８−オクタジアミンからなる繊度１．６ｄｔｅｘ、繊維長１０ｍｍの未延伸ポリアミド繊維（クラレ社製、融点２６５℃、軟化温度１４５℃）２５質量部、繊度１．７ｄｔｅｘ、繊維長５ｍｍのポリパラフェニレンベンゾビスオキサゾール繊維（引張強度３７ｃＮ／ｄｔｅｘ）１０質量部とを混合し、パルパーの水中で離解させ、アジテーターによる撹拌のもと、均一な抄造用スラリー（１％濃度）を調成した。この抄紙スラリーを円網抄紙機による湿式法を用いて、坪量６３．０ｇ／ｍ２、幅５０ｃｍの原布を作製した。次に、ロール温度２００℃でカレンダー処理を行い、さらに原布の両面に電極２０mm幅×６００ｍｍ、誘電体ハイバロン３．２ｍｍを用いてコロナ処理を施して、坪量６３．０ｇ／ｍ２、厚さ１４０μｍの不織布を製造し、アルカリ電池用セパレータとした。
【００４４】
実施例２
ジカルボン酸成分の１００モル％がテレフタル酸、ジアミン成分の５０モル％が１，９−ノナンジアミン、残りの５０モル％のジアミン成分が２−メチル−１，８−オクタジアミンからなる繊度０．７ｄｔｅｘ、繊維長１０ｍｍの延伸半芳香族ポリアミド繊維（クラレ社製、融点２６５℃、軟化温度２００℃、引張強度３．７ｃＮ／ｄｔｅｘ）６０質量部と、ジカルボン酸成分の１００モル％がテレフタル酸、ジアミン成分の５０モル％が１，９−ノナンジアミン、残りの５０モル％のジアミン成分が２−メチル−１，８−オクタジアミンからなる繊度１．６ｄｔｅｘ、繊維長１０ｍｍの未延伸ポリアミド繊維（クラレ社製、融点２６５℃、軟化温度１４５℃）２５質量部、繊度１．７ｄｔｅｘ、繊維長５ｍｍのポリパラフェニレンベンゾビスオキサゾール繊維（引張強度３７ｃＮ／ｄｔｅｘ）１５質量部とを混合し、パルパーの水中で離解させ、アジテーターによる撹拌のもと、均一な抄造用スラリー（１％濃度）を調成した。この抄紙スラリーを円網抄紙機による湿式法を用いて、坪量６３．２ｇ／ｍ２、幅５０ｃｍの原布を作製した。次に、ロール温度２００℃でカレンダー処理を行い、さらに原布の両面に電極２０mm幅×６００ｍｍ、誘電体ハイバロン３．２ｍｍを用いてコロナ処理を施して、坪量６３．２ｇ／ｍ２、厚さ１４５μｍの不織布を製造し、アルカリ電池用セパレータとした。
【００４５】
実施例３
ジカルボン酸成分の１００モル％がテレフタル酸、ジアミン成分の５０モル％が１，９−ノナンジアミン、残りの５０モル％のジアミン成分が２−メチル−１，８−オクタジアミンからなる繊度０．７ｄｔｅｘ、繊維長１０ｍｍの延伸半芳香族ポリアミド繊維（クラレ社製、融点２６５℃、軟化温度２００℃、引張強度３．７ｃＮ／ｄｔｅｘ）８２質量部と、繊度１．７ｄｔｅｘ、繊維長５ｍｍのポリパラフェニレンベンゾビスオキサゾール繊維（引張強度３７ｃＮ／ｄｔｅｘ）３質量部と、エチレン含有量が４４モル％、ケン化度９９．６％、繊度０．０８ｄｔｅｘ、繊維長３ｍｍのエチレンビニルアルコール共重合体繊維１５質量部とを一緒に混合し、パルパーの水中で離解させ、アジテーターによる撹拌のもと、均一な抄造用スラリー（１％濃度）を調成した。この抄紙スラリーを円網抄紙機による湿式法を用いて、坪量６２．８ｇ／ｍ２、幅５０ｃｍの原布を作製した。次に、ロール温度６０℃でカレンダー処理を行い、さらに原布の両面に電極２０mm幅×６００ｍｍ、誘電体ハイバロン３．２ｍｍを用いてコロナ処理を施して、坪量６２．８ｇ／ｍ２、厚さ１４１μｍの不織布を製造し、アルカリ電池用セパレータとした。
【００４６】
実施例４
ジカルボン酸成分の１００モル％がテレフタル酸、ジアミン成分の５０モル％が１，９−ノナンジアミン、残りの５０モル％のジアミン成分が２−メチル−１，８−オクタジアミンからなる繊度０．７ｄｔｅｘ、繊維長１０ｍｍの延伸半芳香族ポリアミド繊維（クラレ社製、融点２６５℃、軟化温度２００℃、引張強度３．７ｃＮ／ｄｔｅｘ）８３質量部と、繊度１．７ｄｔｅｘ、繊維長５ｍｍのポリパラフェニレンベンゾビスオキサゾール繊維（引張強度３７ｃＮ／ｄｔｅｘ）２質量部と、エチレン含有量が４４モル％、ケン化度９９．６％、繊度０．０８ｄｔｅｘ、繊維長３ｍｍのエチレンビニルアルコール共重合体繊維１５質量部とを一緒に混合し、パルパーの水中で離解させ、アジテーターによる撹拌のもと、均一な抄造用スラリー（１％濃度）を調成する。この抄造用スラリーを円網抄紙機による湿式抄造法を用いて、坪量６３．３ｇ／ｍ２、幅５０ｃｍの原布を作製した。次に、ロール温度６０℃でカレンダー処理を行い、さらに原布の両面に電極２０mm幅×６００ｍｍ、誘電体ハイバロン３．２ｍｍを用いてコロナ処理を施して、坪量６３．３ｇ／ｍ２、厚さ１４５μｍの不織布を製造し、アルカリ電池用セパレータとした。
【００４７】
実施例５
ジカルボン酸成分の１００モル％がテレフタル酸、ジアミン成分の５０モル％が１，９−ノナンジアミン、残りの５０モル％のジアミン成分が２−メチル−１，８−オクタジアミンからなる繊度０．７ｄｔｅｘ、繊維長１０ｍｍの延伸半芳香族ポリアミド繊維（クラレ社製、融点２６５℃、軟化温度２００℃、引張強度３．７ｃＮ／ｄｔｅｘ）６０質量部と、繊度０．８ｄｔｅｘ、繊維長１０ｍｍの芯がＰＰ成分、鞘がＰＰ共重合体成分の芯鞘型複合繊維２３質量部と、エチレン含有量が４４モル％、ケン化度９９．６％、繊度０．６ｄｔｅｘ、繊維長５ｍｍのエチレンビニルアルコール共重合体繊維１０質量部、繊度１．７ｄｔｅｘ、繊維長５ｍｍのポリパラフェニレンベンゾビスオキサゾール繊維（引張強度３７ｃＮ／ｄｔｅｘ）７質量部とを混合し、パルパーの水中で離解させ、アジテーターによる撹拌のもと、均一な抄造用スラリー（１％濃度）を調成した。この抄紙スラリーを円網抄紙機による湿式法を用いて、坪量６５．０ｇ／ｍ２、幅５０ｃｍの原布を作製した。次に、ロール温度１６０℃でカレンダー処理を行い、さらに原布の両面に電極２０mm幅×６００ｍｍ、誘電体ハイバロン３．２ｍｍを用いてコロナ処理を施して、坪量６５．０ｇ／ｍ２、厚さ１５５μｍの不織布を製造し、アルカリ電池用セパレータとした。
【００４８】
実施例６
ジカルボン酸成分の１００モル％がテレフタル酸、ジアミン成分の５０モル％が１，９−ノナンジアミン、残りの５０モル％のジアミン成分が２−メチル−１，８−オクタジアミンからなる繊度０．７ｄｔｅｘ、繊維長１０ｍｍの延伸半芳香族ポリアミド繊維（クラレ社製、融点２６５℃、軟化温度２００℃、引張強度３．７ｃＮ／ｄｔｅｘ）３０質量部と、繊度１．７ｄｔｅｘ、繊維長５ｍｍのポリパラフェニレンベンゾビスオキサゾール繊維（引張強度３７ｃＮ／ｄｔｅｘ）５質量部と、繊度２．２ｄｔｅｘ、繊維長１０ｍｍの芯成分がＰＰで、鞘成分がエチレンビニルアルコール共重合体の芯鞘型複合繊維２０質量部と、ＰＰ成分とエチレンビニルアルコール共重合体成分からなる分割型複合繊維４５質量部を一緒に混合し、パルパーの水中で離解させ、アジテーターによる撹拌のもと、均一な抄造用スラリー（１％濃度）を調成する。この抄造用スラリーを円網抄紙機による湿式抄造法を用いて、坪量６３．３ｇ／ｍ２、幅５０ｃｍの原布を作製した。次に、ロール温度６０℃でカレンダー処理を行い、さらに原布の両面に電極２０mm幅×６００ｍｍ、誘電体ハイバロン３．２ｍｍを用いてコロナ処理を施して、坪量６３．３ｇ／ｍ２、厚さ１５０μｍの不織布を製造し、アルカリ電池用セパレータとした。
【００４９】
実施例７
ジカルボン酸成分の１００モル％がテレフタル酸、ジアミン成分の５０モル％が１，９−ノナンジアミン、残りの５０モル％のジアミン成分が２−メチル−１，８−オクタジアミンからなる繊度０．７ｄｔｅｘ、繊維長１０ｍｍの延伸半芳香族ポリアミド繊維（クラレ社製、融点２６５℃、軟化温度２００℃、引張強度３．７ｃＮ／ｄｔｅｘ）８７質量部と、繊度１．７ｄｔｅｘ、繊維長５ｍｍのポリパラフェニレンベンゾビスオキサゾール繊維（引張強度３７ｃＮ／ｄｔｅｘ）３質量部と、エチレン含有量が４４モル％、ケン化度９９．６％、繊度０．０８ｄｔｅｘ、繊維長３ｍｍのエチレンビニルアルコール共重合体繊維１０質量部とを一緒に混合し、パルパーの水中で離解させ、アジテーターによる撹拌のもと、均一な抄造用スラリー（１％濃度）を調成した。この抄紙スラリーを円網抄紙機による湿式法を用いて、坪量６３．５ｇ／ｍ２、幅５０ｃｍの原布を作製した。次に、ロール温度６０℃でカレンダー処理を行い、さらに原布の両面に電極２０mm幅×６００ｍｍ、誘電体ハイバロン３．２ｍｍを用いてコロナ処理を施して、坪量６３．５ｇ／ｍ２、厚さ１５０μｍの不織布を製造し、アルカリ電池用セパレータとした。
【００５０】
実施例８
ジカルボン酸成分の１００モル％がテレフタル酸、ジアミン成分の５０モル％が１，９−ノナンジアミン、残りの５０モル％のジアミン成分が２−メチル−１，８−オクタジアミンからなる繊度０．７ｄｔｅｘ、繊維長１０ｍｍの延伸半芳香族ポリアミド繊維（クラレ社製、融点２６５℃、軟化温度２００℃、引張強度３．７ｃＮ／ｄｔｅｘ）９２質量部と、繊度１．７ｄｔｅｘ、繊維長５ｍｍのポリパラフェニレンベンゾビスオキサゾール繊維（引張強度３７ｃＮ／ｄｔｅｘ）３質量部と、エチレン含有量が４４モル％、ケン化度９９．６％、繊度０．０１ｄｔｅｘ、繊維長３ｍｍのエチレンビニルアルコール共重合体繊維５質量部とを一緒に混合し、パルパーの水中で離解させ、アジテーターによる撹拌のもと、均一な抄造用スラリー（１％濃度）を調成した。この抄紙スラリーを円網抄紙機による湿式法を用いて、坪量６３．３ｇ／ｍ２、幅５０ｃｍの原布を作製した。次に、ロール温度６０℃でカレンダー処理を行い、さらに原布の両面に電極２０mm幅×６００ｍｍ、誘電体ハイバロン３．２ｍｍを用いてコロナ処理を施して、坪量６３．３ｇ／ｍ２、厚さ１５３μｍの不織布を製造し、アルカリ電池用セパレータとした。
【００５１】
実施例９
ジカルボン酸成分の１００モル％がテレフタル酸、ジアミン成分の５０モル％が１，９−ノナンジアミン、残りの５０モル％のジアミン成分が２−メチル−１，８−オクタジアミンからなる繊度０．７ｄｔｅｘ、繊維長１０ｍｍの延伸半芳香族ポリアミド繊維（クラレ社製、融点２６５℃、軟化温度２００℃、引張強度３．７ｃＮ／ｄｔｅｘ）７７質量部と、繊度１．７ｄｔｅｘ、繊維長５ｍｍのポリパラフェニレンベンゾビスオキサゾール繊維（引張強度３７ｃＮ／ｄｔｅｘ）３質量部と、エチレン含有量が４４モル％、ケン化度９９．６％、繊度０．０８ｄｔｅｘ、繊維長３ｍｍのエチレンビニルアルコール共重合体繊維２０質量部とを一緒に混合し、パルパーの水中で離解させ、アジテーターによる撹拌のもと、均一な抄造用スラリー（１％濃度）を調成した。この抄紙スラリーを円網抄紙機による湿式法を用いて、坪量６４．１ｇ／ｍ２、幅５０ｃｍの原布を作製した。次に、ロール温度６０℃でカレンダー処理を行い、さらに原布の両面に電極２０mm幅×６００ｍｍ、誘電体ハイバロン３．２ｍｍを用いてコロナ処理を施して、坪量６４．１ｇ／ｍ２、厚さ１４８μｍの不織布を製造し、アルカリ電池用セパレータとした。
【００５２】
実施例１０
ジカルボン酸成分の１００モル％がテレフタル酸、ジアミン成分の５０モル％が１，９−ノナンジアミン、残りの５０モル％のジアミン成分が２−メチル−１，８−オクタジアミンからなる繊度０．７ｄｔｅｘ、繊維長１０ｍｍの延伸半芳香族ポリアミド繊維（クラレ社製、融点２６５℃、軟化温度２００℃、引張強度３．７ｃＮ／ｄｔｅｘ）７７質量部と、繊度１．７ｄｔｅｘ、繊維長５ｍｍのポリパラフェニレンベンゾビスオキサゾール繊維（引張強度３７ｃＮ／ｄｔｅｘ）３質量部と、エチレン含有量が４４モル％、ケン化度９９．６％、繊度０．０８ｄｔｅｘ、繊維長３ｍｍのエチレンビニルアルコール共重合体繊維２０質量部とを一緒に混合し、パルパーの水中で離解させ、アジテーターによる撹拌のもと、均一な抄造用スラリー（１％濃度）を調成した。この抄紙スラリーを円網抄紙機による湿式法を用いて、坪量６４．４ｇ／ｍ２、幅５０ｃｍの原布を作製した。次に、ロール温度６０℃でカレンダー処理を行い、さらに原布の両面に電極２０mm幅×６００ｍｍ、誘電体ハイバロン３．２ｍｍを用いてコロナ処理を施して、坪量６４．４ｇ／ｍ２、厚さ１４５μｍの不織布を製造し、アルカリ電池用セパレータとした。
【００５３】
実施例１１
ジカルボン酸成分の１００モル％がテレフタル酸、ジアミン成分の５０モル％が１，９−ノナンジアミン、残りの５０モル％のジアミン成分が２−メチル−１，８−オクタジアミンからなる繊度０．７ｄｔｅｘ、繊維長１０ｍｍの延伸半芳香族ポリアミド繊維（クラレ社製、融点２６５℃、軟化温度２００℃、引張強度３．７ｃＮ／ｄｔｅｘ）９３質量部と、繊度１．７ｄｔｅｘ、繊維長５ｍｍのポリパラフェニレンベンゾビスオキサゾール繊維（引張強度３７ｃＮ／ｄｔｅｘ）３質量部と、エチレン含有量が４４モル％、ケン化度９９．６％、繊度０．０１ｄｔｅｘ、繊維長３ｍｍのエチレンビニルアルコール共重合体繊維４質量部とを一緒に混合し、パルパーの水中で離解させ、アジテーターによる撹拌のもと、均一な抄造用スラリー（１％濃度）を調成した。この抄紙スラリーを円網抄紙機による湿式法を用いて、坪量６３．０ｇ／ｍ２、幅５０ｃｍの原布を作製した。次に、ロール温度６０℃でカレンダー処理を行い、さらに原布の両面に電極２０mm幅×６００ｍｍ、誘電体ハイバロン３．２ｍｍを用いてコロナ処理を施して、坪量６３．０ｇ／ｍ２、厚さ１５２μｍの不織布を製造し、アルカリ電池用セパレータとした。
【００５４】
比較例１
繊度１．７ｄｔｅｘ、繊維長５ｍｍのポリパラフェニレンベンゾビスオキサゾール繊維（引張強度３７ｃＮ／ｄｔｅｘ）９５質量部と、ポリビニルアルコール繊維（クラレ製、製品名ＶＰＷ  １×３）５質量部とを一緒に混合し、パルパーの水中で離解させ、アジテーターによる撹拌のもと、均一な抄造用スラリー（１％濃度）を調成する。この抄造用スラリーを円網抄紙機による湿式抄造法を用いて、坪量６０．０ｇ／ｍ２、幅５０ｃｍの原布を作製した。次に、この原布の両面に電極２０mm幅×６００ｍｍ、誘電体ハイバロン３．２ｍｍを用いてコロナ処理を施し、最後に、ロール温度６０℃でカレンダー処理を行い、厚み調整を行った。坪量６０．０ｇ／ｍ２、厚さ１５０μｍの不織布を製造し、アルカリ電池用セパレータとした。
【００５５】
比較例２ 
ジカルボン酸成分の１００モル％がテレフタル酸、ジアミン成分の５０モル％が１，９−ノナンジアミン、残りの５０モル％のジアミン成分が２−メチル−１，８−オクタジアミンからなる繊度０．７ｄｔｅｘ、繊維長１０ｍｍの延伸半芳香族ポリアミド繊維（クラレ社製、融点２６５℃、軟化温度２００℃、引張強度３．７ｃＮ／ｄｔｅｘ）８５質量部と、エチレン含有量が４４モル％、繊度０．０８ｄｔｅｘ、繊維長３ｍｍのエチレンビニルアルコール共重合体繊維１５質量部とを一緒に混合し、パルパーの水中で離解させ、アジテーター等による撹拌のもと、均一な抄造用スラリー（１％濃度）を調成する。この抄造用スラリーを円網抄紙機による湿式抄造法を用いて、坪量６３．０ｇ／ｍ２、幅５０ｃｍの原布を作製した。次に、この原布の両面に電極２０mm幅×６００ｍｍ、誘電体ハイバロン３．２ｍｍを用いてコロナ処理を施し、最後にロール温度６０℃でカレンダー処理を行い、厚み調整を行った。坪量６３．０ｇ／ｍ２、厚さ１５０μｍの不織布を製造し、アルカリ電池用セパレータとした。
【００５６】
比較例３ 
ジカルボン酸成分の１００モル％がアジピン酸、ジアミン成分の１００モル％がヘキサメチレンジアミンである繊度０．７ｄｔｅｘ、繊維長５ｍｍの脂肪族ポリアミド繊維（ナイロン６６、融点２６０℃、ガラス転移点５０℃、引張強度６．０ｃＮ／ｄｔｅｘ）８５質量部と、エチレン含有量が４４モル％、繊度０．０８ｄｅｔｅｘ、繊維長３ｍｍのエチレンビニルアルコール共重合体繊維１５質量部とを一緒に混合し、パルパーの水中で離解させ、アジテーターによる撹拌のもと、均一な抄造用スラリー（１％濃度）を調成する。この抄造用スラリーを円網抄紙機による湿式抄造法を用いて、坪量６２．４ｇ／ｍ２、幅５０ｃｍの原布を作製した。次に、この２種類の原布の両面に電極２０mm幅×６００ｍｍ、誘電体ハイバロン３．２ｍｍを用いてコロナ処理を施し、最後にロール温度６０℃でカレンダー処理を行い、厚み調整を行った。坪量６２．４ｇ／ｍ２、厚さ１４０μｍの不織布を製造し、アルカリ電池用セパレータとした。
【００５７】
比較例４
ジカルボン酸成分の１００モル％がテレフタル酸、ジアミン成分の５０モル％が１，９−ノナンジアミン、残りの５０モル％のジアミン成分が２−メチル−１，８−オクタジアミンからなる繊度０．７ｄｔｅｘ、繊維長１０ｍｍの延伸半芳香族ポリアミド繊維（クラレ社製、融点２６５℃、軟化温度２００℃、引張強度３．７ｃＮ／ｄｔｅｘ）７０質量部と、繊度１．７ｄｔｅｘ、繊維長５ｍｍのパラ系全芳香族ポリアミド繊維（引張強度１９ｃＮ／ｄｔｅｘ）１５質量部と、エチレン含有量が４４モル％、ケン化度９９．６％、繊度０．０８ｄｔｅｘ、繊維長３ｍｍのエチレンビニルアルコール共重合体繊維１５質量部とを一緒に混合し、パルパーの水中で離解させ、アジテーターによる撹拌のもと、均一な抄造用スラリー（１％濃度）を調成した。この抄紙スラリーを円網抄紙機による湿式法を用いて、坪量６２．８ｇ／ｍ２、幅５０ｃｍの原布を作製した。次に、ロール温度６０℃でカレンダー処理を行い、さらに原布の両面に電極２０mm幅×６００ｍｍ、誘電体ハイバロン３．２ｍｍを用いてコロナ処理を施して、坪量６２．８ｇ／ｍ２、厚さ１４１μｍの不織布を製造し、アルカリ電池用セパレータとした。
【００５８】
実施例および比較例で得られた電池用セパレータについて、下記の評価を行い、結果を表１に示した。
【００５９】
＜評価方法＞
［電池製造時の不良率の評価］
電極の集電体として、発泡ニッケル基材を用いたペースト式水酸化ニッケル正極（４１ｍｍ幅）と、発泡ニッケル基材を用いた水素吸蔵合金負極（４１ｍｍ幅）を１枚ずつ用い、これらの電極の間に、４４ｍｍ幅の上記の実施例の電池用セパレータまたは比較例の電池用セパレータを介在させて、それぞれ電池構成機を用いて巻き取り、渦巻状電極群を作製した。該渦巻状電極群を円筒形の金属ケースに収納した後、１Ｎ水酸化リチウムを含む７Ｎ水酸化カリウム水溶液を主体とするアルカリ電解液を注入し、安全弁付きの封印蓋を取り付けて、公称容量が１．８Ａｈの単３形密閉式ニッケル−水素電池を１万個製造した。その後、正極と負極との間に２４０Ｖの電圧を印加し、電気抵抗が１ｋΩ以下のものを不良とし、電池製造時の不良率［％］を決定した。電池製造時の不良率［％］が、０．５％を超えると経済性が悪化し、０．９％を超えると経済性が劣るばかりでなく実用性が失われる。
【００６０】
［工程切断性］
電池の群巻工程時にセパレータの最後を切断した際に、問題なく切断できた場合を○、切断できたが、若干カット面に毛羽が残り、トラブルの懸念がある場合を△、切断できなかった場合を×で表した。
【００６１】
［耐アルカリ性］
耐アルカリ性の評価としては、アルカリ処理後の重量減量率（％）を測定した。アルカリ処理後の重量減量率は、各試料から１０ｃｍ×１０ｃｍの大きさの試験片を３枚採取し、水分平衡状態となした時の重量Ｗ（ｍｇ）を測定したのち、電解液に相当する比重１．３０のＫＯＨ水溶液に浸漬して、９０±２℃の雰囲気中で３０日間保存する。その後、取り出した試料を中和点に達するまで水洗乾燥し、再び水分平衡状態となした時の重量Ｗ２（ｍｇ）を測定し、次の式１によりアルカリ処理後の重量減量率（％）を求めた。
【００６２】
（式１）
アルカリ処理後の重量減量率（％）＝［（Ｗ−Ｗ２）／Ｗ］×１００
【００６３】
［急速充放電試験］
電極の集電体として、発泡ニッケル基材を用いたペースト式水酸化ニッケル正極（４１ｍｍ幅）と、ニッケルメッキパンチングメタル基材を用いた焼結式カドミウム負極（４１ｍｍ幅）を１枚ずつ用い、これらの電極の間に、４４ｍｍ幅の上記の実施例の電池用セパレータまたは比較例の電池用セパレータを介在させて、それぞれ電池構成機を用いて巻き取り、渦巻状電極群を作製した。該渦巻状電極群を円筒形の金属ケースに収納した後、１Ｎ水酸化リチウムを含む７Ｎ水酸化カリウム水溶液を主体とするアルカリ電解液を注入し、安全弁付きの封印蓋を取り付けて、公称容量が１．０Ａｈの単３形密閉式ニッケルカドミウム電池を２０個作製した。電池の化成を行う為に、２５℃において、０．１Ｃで１５時間充電し、１Ｃの電流で端子電圧が０．８Ｖになるまで放電するという充放電を４回繰り返した。
【００６４】
化成済みの残り１０個の電池について、高温９０℃において、１Ｃの電流で１．２時間充電し、１Ｃの電流で端末電圧が１．０Ｖになるまで放電するという充放電サイクルを繰り返し、電池の寿命を評価した。５００サイクル未満を×、５００〜７４９サイクルを△、７５０サイクル以上を○で表した。
【００６５】
【表１】
2005322615.tif 000002
【００６６】
実施例で得られた本発明の電池用セパレータは、耐熱性、耐酸化劣化性に優れた半芳香族ポリアミド繊維と、機械的強度に優れたポリパラフェニレンベンゾビスオキサゾール繊維とを含有する不織布からなっており、良好な結果が得られた。一方、比較例１で得られた電池用セパレータは、バインダー繊維以外はポリパラフェニレンベンゾビスオキサゾール繊維からなっており、ポリパラフェニレンベンゾビスオキサゾール繊維の短繊維強度が強すぎる為に、電池構成機で電池用セパレータの終わりで全く切断できない。また、比較例２で得られた電池用セパレータは、バインダー繊維以外は半芳香族ポリアミド繊維からなっており、バインダー繊維との接着性は良好であるが、繊維の機械的強度が低いために、電極のエッジやバリに対する強度が低く、電池製造時の不良率が高い。しかしながら、実施例で得られた本発明の電池用セパレータは、半芳香族ポリアミド繊維がバインダー繊維（未延伸芳香族ポリアミド繊維、エチレンビニルアルコール共重合体繊維、芯がＰＰ成分、鞘がＰＰ共重合体成分の芯鞘型複合繊維等）との接着性を発現し、ポリパラフェニレンベンゾビスオキサゾ−ル繊維が機械的強度を発現するため、非常に優れた機械的強度を発現し、電池製造時の不良率が低減された。
【００６７】
また、本発明の電池用セパレータを用いて製造した電池は、比較例３で製造したバインダー繊維以外は脂肪族ポリアミド繊維からなる電池用セパレータを用いて製造した電池と比較して、高温での耐アルカリ性に優れる為、９０℃での急速充放電試験でも安定して電池が作動した。
【００６８】
また、本発明の電池用セパレータを用いて製造した電池は、比較例４で製造した高強度繊維としてパラ系全芳香族ポリアミド繊維からなる電池用セパレータを用いて製造した電池と比較して、やはり高温での耐アルカリ性に優れる為、９０℃での急速充放電試験でも、安定して電池が作動した。